二酸化ケイ素粉末において、少なくとも40nmの平均直径を有する、凝集した一次粒子の形状で存在し、少なくとも3.5のSTSA表面積に対するBET表面積の比を有することを特徴とする、前記粉末。BET表面積が100~400m2/gであることを特徴とする、請求項1に記載の二酸化ケイ素粉末。STSA表面積に対する増粘作用が、8mPasg/m2超であることを特徴とする、請求項1または2に記載の二酸化ケイ素粉末。微細孔容積が少なくとも0.07cm3/gであることを特徴とする、請求項1から3までのいずれか1項に記載の二酸化ケイ素粉末。フラクタル次元Dmが少なくとも2.80であることを特徴とする、請求項1から4までのいずれか1項に記載の二酸化ケイ素粉末。STSA表面積に対するDBP吸収量が、3.5g/100gm2g1である、またはそれよりも高いことを特徴とする、請求項1から5までのいずれか1項に記載の二酸化ケイ素粉末。請求項1から6までのいずれか1項に記載の二酸化ケイ素粉末の製造方法において、a1種以上の加水分解可能および/または酸化可能なケイ素化合物、酸素含有ガス、ならびに前記酸素含有ガスと水の形成下に反応する一次燃焼ガスをそれぞれ含む混合物を、火炎管内の燃焼器から燃焼する火炎に供給し、b前記とは別に、前記燃焼器を包囲する管から、1種以上の二次燃焼ガスを前記火炎管に導通し、そしてc後の時点で、前記反応混合物に1種以上の三次燃焼ガスを前記火炎管内で供給し、そしてd次に、固形物を前記反応混合物から分離し、その際、ガンマ1<1、ガンマ2<1およびガンマ3<1、ならびにガンマ12=ガンマ1ガンマ2<1ガンマ合計=ガンマ1ガンマ2ガンマ3>1、ならびにラムダ1>1が成り立つが、ただしガンマ1=一次燃焼ガス/化学量論的に必要な燃焼ガスガンマ2=二次燃焼ガス/化学量論的に必要な燃焼ガスガンマ3=三次燃焼ガス/化学量論的に必要な燃焼ガス、ならびにラムダ1=酸素含有ガス中の酸素/化学量論的に必要な酸素、であることを特徴とする、前記方法。ガンマ1>ガンマ2であることを特徴とする、請求項7に記載の方法。ガンマ1<ガンマ3、および/またはガンマ2<ガンマ3であることを特徴とする、請求項7または8に記載の方法。0.2≦ガンマ1≦0.6、かつ0.4≦ガンマ3≦0.8であることを特徴とする、請求項7から9までのいずれか1項に記載の方法。二次燃焼ガスおよび/または三次燃焼ガスの供給が、リングノズルを用いて行われることを特徴とする、請求項7から10までのいずれか1項に記載の方法。1<ラムダ1≦10であることを特徴とする、請求項7から11までのいずれか1項に記載の方法。追加的にさらなる酸素含有ガスを前記火炎管に導入することを特徴とする、請求項7から12までのいずれか1項に記載の方法。凝集した一次粒子の形状で存在し、その表面またはその一部が、1~20個の炭素原子を有する、化学的に結合した直鎖および/または分岐鎖のアルキルシリル基で覆われている、表面変性された二酸化ケイ素粉末の製造方法であって、請求項1から6までのいずれか1項に記載の二酸化ケイ素粉末に、1~20個の炭素原子を有する直鎖および/もしくは分岐鎖のアルキルシリル基を有する、または前記基が反応の間に生じる、1種以上の、場合により有機溶剤中に溶解された表面変性剤を噴霧し、該混合物を引き続き120~400°Cの温度にて0.5~8時間の期間にわたり、場合により保護ガス下で、熱により処理する前記方法。前記表面変性剤が、ヘキサメチルジシラザン、ジメチルジメトキシシラン、ジメチルジエトキシシラン、トリメチルメトキシシラン、メチルトリメトキシシラン、ブチルトリメトキシシラン、ジメチルジクロロシラン、トリメチルクロロシランおよび/またはシリコーン油からなる群から選択されることを特徴とする、請求項14に記載の方法。請求項14または15に記載の方法にしたがい得られる、凝集した一次粒子の形状で存在し、その表面またはその一部が、1~20個の炭素原子を有する、化学的に結合した直鎖および/または分岐鎖のアルキルシリル基で覆われている、表面変性された二酸化ケイ素粉末。請求項1から6までのいずれか1項に記載の二酸化ケイ素粉末、および/または請求項16に記載の表面変性された二酸化ケイ素粉末を含んでいるトナー組成物。